СФЕРИЧЕСКИЙ ПОРОХ ДЛЯ 5,45 мм ПИСТОЛЕТНОГО ПАТРОНА С ПУЛЕЙ СО СТАЛЬНЫМ СЕРДЕЧНИКОМ И ЛАТУННОЙ ГИЛЬЗОЙ
SPHERICAL POWDER FOR PISTOL 5,45 mm CARTRIDGE WITH STEEL CORE AND BRASS CARTRIDGE CASE

Изобретение относится к области получения сферических порохов (СФП) для стрелкового оружия.
В патентах США [1, 2] предложены способы получения СФП для стрелкового оружия, заключающиеся в измельчении мелкозерненых пироксилиновых порохов в водной среде с последующим растворением их в растворителе, диспергировании порохового лака на сферические частицы и удалении растворителя из них.
Недостатком этих способов является невозможность получения СФП для 5,45 мм пистолетного патрона с пулей со стальным сердечником и латунной гильзой.
Наиболее близким техническим решением является сферический порох для 5,45 мм пистолетного патрона с пулей и стальным сердечником и латунной гильзой [3] (прототип), включающий нитроцеллюлозу (НЦ), дифениламин (ДФА), свободный графит, окись магния и окись свинца, нитроглицерин (НГц), этилацетат (ЭА), влагу, при следующем соотношении компонентов, мас.%:
нитроглицерин
12,0…14,0
централит I
не более 0,4
дифениламин
0,4…1,0
этилацетат
не более 0,5
окись магния
не более 0,5
окись свинца
не более 1,0
нитроцеллюлоза
с содержанием оксида азота
азота не менее 210,5 мл NO/г в
остальное
Недостатком прототипа является то, что СФП обеспечивает низкую стабильность баллистических характеристик в 5,45 мм пистолетном патроне с пулей со стальным сердечником и латунной гильзой из-за большой массы порохового заряда и низкой скорости полета пули.
Целью изобретения является получение СФП, обеспечивающего стабильные баллистические характеристики в 5,45 мм пистолетном патроне с пулей со стальным сердечником и латунной гильзой.
3
Поставленная цель достигается тем, что сферический порох для 5,45 мм пистолетного патрона с пулей со стальным сердечником и латунной гильзой, включающий нитроцеллюлозу с содержанием оксида азота 212,5…214,5 мл NO/г и 10…30 мас.% возвратных отходов от предшествующих операций, дифениламин, технический углерод, графит, этилацетат, влагу, с размером пороховых элементов 0,2…0,4 мм и средней толщиной горящего свода 0,14…0,20 мм, насыпной плотностью 0,65…0,75 кг/дм, при следующем соотношении компонентов, мас.%:
дифениламин
0,4…1,0
графит
0,1…0,3
этилацетат
0,2…1,0
влага
0,3…0,9
нитроцеллюлоза с содержанием
оксида азота 212,5…214,5 мл NO/г
и 10…30 мас.% возвратных отходов
от предшествующих операций
остальное
Нитроцеллюлоза в составе СФП выполняет роль энергетической и структурирующей основы. Уменьшение содержания оксида азота менее 212,5 мл NO/г приводит к увеличению массы порохового заряда и снижению скорости полета пули, а увеличение содержания оксида азота более 214,5 мл/NO/г приводит к снижению массы порохового заряда и повышению давления пороховых газов в канале ствола оружия.
Увеличение возвратных отходов СФП в составе пороха более 30 мас.% приводит к увеличению массы порохового заряда и снижению скорости полета пули, а уменьшение возвратных отходов менее 10 мас.% приводит к снижению насыпной плотности и увеличению давления пороховых газов в канале ствола оружия.
Дифениламин применяется в качестве стабилизатора химической стойкости. Уменьшение ДФА менее 0,4 мас.% приводит к снижению химической стойкости пороха, увеличение ДФА более 1,0 мас.% приводит к снижению удельной теплоты сгорания.
Графит используется в составе СФП как добавка, улучшающая электростатические свойства и сыпучесть пороха. Уменьшение графита менее 0,1 мас.% приводит к снижению электростатических свойств пороха и ухудшает его сыпучесть, а увеличение графита более 0,3 мас.% приводит к пылению свободного графита в процессе снаряжения патронов.
Влага и ЭА в составе СФП выполняют роль технологических добавок. Уменьшение влаги менее 0,3 мас.% и ЭА менее 0,2 мас.% связано с дополнительными трудозатратами при сушке и отгонке растворителя из пороховых элементов, а увеличение влаги и ЭА более 0,9 и 1,0 мас.% соответственно увеличивает массу порохового заряда и повышает давление пороховых газов в канале ствола оружия.
В таблице приведены характеристики разработанного состава СФП для 5,45 мм пистолетного патрона с пулей со стальным сердечником и латунной гильзой, выполненного в пределах граничных условий (примеры 1…3) и за пределами граничных условий (примеры 4, 5).
Таблица
Физико-химические и баллистические характеристики СФП для 5,45 мм пистолетного патрона с пулей со стальным сердечником и латунной гильзой
Наименование показателя
Пример (Пр. №1)
Пр. №2
Пр. №3
Пр. №4
Пр. №5
1
2
3
4
5
6
Состав, мас.%:
- нитроцеллюлоза с содержанием оксида азота 212,5…214,5 мл NO/г
99,0
97,9
96,8
99,25
95,3
- количество возвратных отходов
10
20
30
8
40
- дифениламин
0,4
0,7
1,0
0,2
1,2
- графит
0,1
0,2
0,3
0,05
0,5
- этилацетат
0,2
0,6
1,0
0,2
1,5
- влага
0,3
0,6
0,9
0,3
1,5
Диаметр пороховых элементов, мм
0,2…0,4
0,2…0,4
0,2…0,4
0,2…0,4
0,2…0,4
Толщина горящего свода, мм
0,14
0,16
0,20
0,12
0,21
Насыпная плотность, кг/дм<sup>3</sup>
0,65
0,70
0,75
0,6
0,86
Химическая стойкость, мм рт.ст.
51
51
51
51
51
Баллистические характеристики
Масса пули, г
2,5
2,5
2,5
2,5
2,5
Объем зарядной каморы, см<sup>3</sup>
0,25
0,25
0,25
0,25
0,25
Масса порохового заряда, г
0,15
0,14
0,14
0,11
0,17
Скорость полета пули, м/с
320
321
322
310
312
Разность между наибольшим и наименьшим значениями скорости полета пуль, м/с
18
16
19
22
24
Максимальное давление пороховых газов в баллистической группе, кгс/см<sup>2</sup>
Среднее
1150
1200
1180
1300
1250
Наибольшее
1450
1420
1460
1560
1520
Из приведенных результатов таблицы видно, что по разработанному авторами составу (примеры 1…3) полученный СФП удовлетворяет всем требованиям по баллистическим характеристикам для 5,45 мм пистолетного патрона с пулей со стальным сердечником и латунной гильзой. За пределами граничных условий (примеры 4, 5) все баллистические показатели не удовлетворяют требованиям технических условий на СФП для 5,45 мм пистолетного патрона с пулей со стальным сердечником и латунной гильзой.
3
2
cp
25
Примечание: требования, предъявляемые к 5,45 мм пистолетному патрону с пулей со стальным сердечником и латунной гильзой: чертежная масса пули 2,40…2,60 г, объем зарядной каморы, средний 0,25 см; масса порохового заряда (ориентировочно) 0,15 г; скорость полета пули, средняя V 318 м/с; разность между наибольшим и наименьшим значениями скорости полета пуль, ΔV - не более 20 м/с; максимальное давление пороховых газов, кгс/см: среднее - не более 1250, наибольшее - не более 1500.
Литература
1. Патент США №2843584.
2. Патент США №3378545.
3. ОСТ В 84-2432-89.